СПОСОБ ИЗГОТОВЛЕНИЯ ОПТИЧЕСКОГО ВОЛОКНА, УСТРОЙСТВО ДЛЯ ИЗГОТОВЛЕНИЯ ОПТИЧЕСКОГО ВОЛОКНА И ОПТИЧЕСКОЕ ВОЛОКНО

1. Способ изготовления оптического волокна, в котором вытянутое стекловолокно покрывают УФ-отверждаемой смолой, включающий:
в течение периода от момента, когда заготовка оптоволокна нагревается в нагревательной печи, до момента, когда стекловолокно вытянуто и затем сматывается,
- стадию охлаждения стекловолокна перед его покрытием УФ-отверждаемой смолой;
- первую стадию нанесения УФ-отверждаемой основной смолы вокруг охлажденного стекловолокна, нанесения УФ-отверждаемой вторичной смолы вокруг основной смолы перед отверждением основной смолы, а затем отверждения основной смолы и вторичной смолы; и
- вторую стадию дополнительного нанесения и отверждения УФ-отверждаемой смолы вокруг вторичной смолы после изменения направления движения оптического волокна, покрытого основной смолой и вторичной смолой, с помощью ролика.
2. Способ по п.1, в котором дополнительное нанесение смолы на второй стадии нанесения осуществляют способом однофильерного типа, при котором один слой смолы наносят вокруг вторичной смолы, которая была нанесена на первой стадии нанесения, с помощью единственной фильеры обмазочной головки, и смола, использующаяся на второй стадии нанесения, является вторичной смолой.
3. Способ по п.1, в котором дополнительное нанесение смолы на второй стадии нанесения осуществляют способом однофильерного типа, когда один слой смолы наносят вокруг вторичной смолы, которая была нанесена на первой стадии нанесения, с помощью единственной фильеры обмазочной головки, и смола, использующаяся на второй стадии нанесения, отличается от вторичной смолы.
4. Способ по п.1, в котором дополнительное нанесение смолы на второй стадии нанесения осуществляют способом с двойной фильерой, при котором вокруг вторичной смолы, которая была нанесена на первой стадии нанесения, наносят по меньшей мере два слоя смолы с помощью нескольких фильер обмазочной головки.
5. Способ по п.1, в котором дополнительное нанесение смолы на второй стадии нанесения осуществляют способом тандемного типа, включающим первую дополнительную стадию дополнительного нанесения смолы вокруг вторичной смолы, нанесенной на первой стадии нанесения, и вторую дополнительную стадию следующего дополнительного нанесения смолы вокруг смолы, нанесенной на первой дополнительной стадии нанесения.
6. Способ по п.5, в котором смола, нанесенная при втором дополнительном нанесении, отличается от вторичной смолы.
7. Способ по п.4 или 5, в котором смола для первого слоя на второй стадии нанесения является вторичной смолой, а смола для второго слоя является окрашенной смолой для образования цветного слоя.
8. Способ по п.1, включающий также:
- стадию изменения направления движения оптического волокна после второй стадии нанесения; и
- третью стадию дополнительного нанесения и отверждения УФ-отверждаемой смолы вокруг смолы, нанесенной на второй стадии нанесения.
9. Устройство для изготовления оптического волокна, в котором вытянутое стекловолокно покрывают УФ-отверждаемой смолой, содержащее:
- нагревательную печь, которая нагревает и размягчает заготовку оптического волокна,
- охлаждающее устройство, которое охлаждает стекловолокно, вытянутое из размягченной заготовки оптического волокна,
- первое устройство нанесения, которое наносит УФ-отверждаемые основную и вторичную смолы вокруг охлажденного стекловолокна,
- первое устройство УФ-облучения, которое отверждает основную и вторичную смолы, нанесенные вокруг стекловолокна,
- ролик, который изменяет направление движения оптического волокна с отвержденными на нем основной и вторичной смолами,
- второе устройство нанесения, которое дополнительно наносит УФ-отверждаемую смолу вокруг оптического волокна, направление движения которого было изменено роликом, и
- второе устройство УФ-облучения, которое отверждает смолу, нанесенную вторым устройством нанесения.
10. Оптическое волокно, содержащее:
- стекловолокно;
- один слой отвержденной УФ-излучением основной смолы, нанесенный вокруг стекловолокна, и
- совокупность слоев отвержденной УФ-излучением вторичной смолы, нанесенных вокруг слоя основной смолы.
11. Оптическое волокно по п.10, в котором полная толщина покрытия из слоя основной смолы и слоя вторичной смолы больше или равна 27,5 мкм и меньше 50 мкм.